Dispositif fonctionnel (100) comportant un empilement multicouche comprenant successivement : - un premier film de protection (101) transparent disposé en face avant dudit dispositif (100), - un ensemble encapsulant (107), - un deuxième film de protection (105) disposé en face arrière du dispositif, et - au moins un élément électriquement ou optiquement actif (110) enrobé dans l’ensemble encapsulant (107), caractérisé en ce que le premier film de protection (101) comprend un matériau composite comportant une résine en polyuréthane thermodurcissable et des fibres de verre, et en ce que l’épaisseur du matériau composite du premier film de protection (101) est supérieure ou égale à 500 micromètres. Dispositif fonctionnel (100) selon la revendication 1, dans lequel les fibres de verre du matériau composite comprennent un verre de type E ou un verre de type S2 ou un verre de quartz ou un mélange de ceux-ci. Dispositif fonctionnel (100) selon la revendication 1 ou 2, dans lequel le diamètre des fibres de verre du matériau composite est inférieur à 25 micromètres, de préférence inférieur à 10 µm. Dispositif fonctionnel (100) selon l’une quelconque des revendications 1 à 3, dans lequel les fibres de verre du matériau composite se présentent sous la forme d’au moins un tissu. Dispositif fonctionnel (100) selon la revendication 4, dans lequel le grammage du tissu est compris entre 200 et 600 g/m². Dispositif fonctionnel (100) selon la revendication 4 ou 5, dans lequel le tissu est de type armure de satin. Dispositif fonctionnel (100) selon l’une des revendications 4 à 6, dans lequel le tissu est de type armure de satin de 8. Dispositif fonctionnel (100) selon l’une quelconque des revendications 4 à 7, dans lequel les fibres de verre du matériau composite se présentent sous la forme d’un arrangement formé par superposition d’un à trois plis dudit tissu. Dispositif fonctionnel (100) selon l’une quelconque des revendications 1 à 8, dans lequel la résine en polyuréthane thermodurcissable du matériau composite présente une viscosité comprise entre 100 et 5000 mPa.s. Dispositif fonctionnel (100) selon l’une quelconque des revendications 1 à 9, dans lequel la résine en polyuréthane thermodurcissable du matériau composite présente une température de transition visqueuse supérieure à 80 degrés Celsius. Dispositif fonctionnel (100) selon l’une quelconque des revendications 1 à 10, dans lequel le matériau composite comprend une teneur massique de résine en polyuréthane thermodurcissable comprise entre 25 et 50%. Dispositif fonctionnel (100) selon l’une quelconque des revendications 1 à 11, dans lequel la résine en polyuréthane thermodurcissable présente une transmission optique supérieure à 85% sur une plage de longueur d’onde comprise entre 400 et 1200 nanomètres. Dispositif fonctionnel (100) selon l’une quelconque des revendications 1 à 12, dans lequel le deuxième film de protection (105) comprend un autre matériau composite comportant une résine en polyuréthane thermodurcissable et des fibres de verre. Dispositif fonctionnel (100) selon la revendication 13, dans lequel l’épaisseur dudit autre matériau composite du deuxième film de protection (105) est comprise entre 500 micromètres et 3 millimètres. Dispositif fonctionnel (100) selon la revendication 13 ou 14, dans lequel les fibres de verre de l’autre matériau composite comprennent un verre de type E ou un verre de type S2 ou un verre de quartz ou un mélange de ceux-ci. Dispositif fonctionnel (100) selon l’une quelconque des revendications 14 à 16, dans lequel le diamètre des fibres de verre de l’autre matériau composite est inférieur ou égal à 50 micromètres, de préférence inférieur ou égal à 30 µm. Dispositif fonctionnel (100) selon l’une quelconque des revendications 14 à 17, dans lequel les fibres de verre de l’autre matériau composite sont des fibres de type roving. Dispositif fonctionnel (100) selon l’une quelconque des revendications 14 à 18, dans lequel les fibres de verre de l’autre matériau composite se présentent sous la forme d’au moins un tissu. Dispositif fonctionnel (100) selon la revendication 18, dans lequel le grammage du tissu est compris entre 200 et 1000 g/m². Dispositif fonctionnel (100) selon la revendication 18 ou 19, dans lequel le tissu est de type armure de satin ou de type armure de satin de 8 ou de type sergé ou de type taffetas. Dispositif fonctionnel (100) selon la revendication 18 ou 19, dans lequel les fibres de verre de l’autre matériau composite sont assemblées sous la forme d’un mat de fibres de verre continues, d’un mat de fibres de verre discontinues ou d’un arrangement de type multiaxial. Dispositif fonctionnel (100) selon l’une quelconque des revendications 13 à 21, dans lequel la résine en polyuréthane thermodurcissable de l’autre matériau composite présente une viscosité comprise entre 100 et 5000 mPa.s. Dispositif fonctionnel (100) selon l’une quelconque des revendications 13 à 22, dans lequel la résine en polyuréthane thermodurcissable de l’autre matériau composite présente une température de transition visqueuse supérieure à 80 degrés Celsius. Dispositif fonctionnel (100) selon l’une quelconque des revendications 13 à 23, dans lequel l’autre matériau composite comprend une teneur massique de résine en polyuréthane thermodurcissable comprise entre 25 et 50%. Chaussée circulable ou piétonne fonctionnalisée, comprenant une chaussée circulable ou piétonne sur laquelle est fixé un dispositif fonctionnel (100) tel que défini dans l’une quelconque des revendications 1 à 25. Procédé de fabrication d’un dispositif fonctionnel (100) selon l’une quelconque des revendications 1 à 25, ledit procédé comprenant : - une étape de formation du matériau composite comprenant une résine en polyuréthane thermodurcissable et des fibres de verre, et - une étape de formation de l’empilement multicouche permettant d’enrober l’élément électriquement ou optiquement actif (110) dans l’ensemble encapsulant (107) entre le premier film de protection (101) et le deuxième film de protection (105).